【手続補正書】
【提出日】令和3年1月26日(2021.1.26)
【手続補正１】
【補正対象書類名】明細書
【補正対象項目名】全文
【補正方法】変更
【補正の内容】
【発明の詳細な説明】
【発明の名称】半導体構造を評価する方法
【技術分野】
【０００１】
関連出願の相互参照
本出願は、２０１７年２月１０日に出願された米国仮特許出願６２／４５７，６９９の利益を主張し、本明細書の一部を構成するものとしてそのすべてを援用する。
【０００２】
本開示の分野は、例えば、構造が無線周波数装置の使用に適しているかを決定するための、例えば、電荷捕獲層効率を決定するための、電荷捕獲層を有する、半導体構造の品質を評価する方法に関する。本発明の方法は、光を当てることによって電荷キャリアを発生しながら静電パラメータを測定するステップを含む。静電パラメータは、電荷捕獲層効率を決定するために用いられる。
【背景技術】
【０００３】
半導体ウエハは、例えば集積回路（Ｉｎｔｅｇｒａｔｅｄ  Ｃｉｒｃｕｉｔ（ＩＣ））チップ、シリコンオンインシュレータ（Ｓｉｌｉｃｏｎ−ｏｎ−ｉｎｓｕｌａｔｏｒ（ＳＯＩ））ウエハ、及び無線周波数ＳＯＩ（ｒａｄｉｏ  ｆｒｅｑｕｅｎｃｙ−ＳＯＩ（ＲＦ−ＳＯＩ）ウエハなどの半導体装置の生産に用いられる。通常、ＲＦ−ＳＯＩに用いられる半導体ウエハは、高導電反転または蓄積層の形成に敏感な、高抵抗基板を含む。反転または蓄積層は、半導体装置の性能を妨げる。
【０００４】
いくつかのプロセスにおいて、例えば多結晶シリコン層などの層は、密度電荷捕獲を提供するために半導体ウエハの表面上に堆積され、それによって、高導電反転または蓄積層の形成を抑制する。例えば、層は、界面に渡って電荷の動きを妨げるために高抵抗基板と埋め込み酸化物（ｂｕｒｉｅｄ  ｏｘｉｄｅ（ＢＯＸ））の間の界面を形成する表面上に堆積されることができる。
【０００５】
半導体構造の電荷捕獲の有効性は、結晶欠陥の密度、多結晶シリコン構造（グレインサイズ）、多結晶シリコン堆積（ＣＶＤ）条件、多結晶シリコンとシリコン基板の界面状態、ドーピングレベル、抵抗率、界面状態、表面汚染、及び装置製造中に適用される熱処理を含む、複数の要因に依存する。適切な電荷捕獲効率を確実にするために、多様な技術パラメータは、ＲＦ装置用途の電荷捕獲層半導体ウエハの製造中注意深く制御され、モニタされる。電荷捕獲効率の測定は、電荷捕獲層半導体構造製造において、品質制御における重要な構成要素である。
【発明の概要】
【０００６】
半導体ウエハの電荷捕獲効率を測定する従来の方法は、無線周波数（ＲＦ）装置の性能をテストすることに基づく。ＲＦ装置は、ウエハの上部に作られ、その後、テストされる。ＲＦ装置製造のプロセスは、多くの技術ステップを含み、時間がかかる。ウエハプロセスの品質のフィードバックは、遅れ、これによりウエハ製造において、著しいスループット及び収率の損失を被る。
【０００７】
例えば、無線周波数装置の使用のためなど、半導体構造の品質を評価する方法、特に、比較的素早く、非破壊で、ＲＦ装置製造を必要としない方法の継続的な必要性がある。
【０００８】
この部分は、以下に記載され、及び／または請求された、本開示の様々な態様に関する当該技術分野の様々な態様に読み手を導入する意図がある。この議論は、本開示の様々な態様のよりよい理解を容易にするために、背景情報を読み手に提供する手助けになると信じる。したがって、これらの言及は、この参照においてであって、従来技術の自白として読まれないことを理解されるべきである。
【０００９】
本開示の１つの態様は、半導体構造の品質を評価する方法に関する。半導体構造は、前面と前面におおよそ平行な裏面を有する。半導体構造は、電荷捕獲層を備える。構造は、半導体構造に電荷キャリアを発生するために光を当てられる。構造の静電パラメータは、半導体構造で電荷キャリアを発生するために、構造に光を当てる間またはその後、測定される。静電パラメータは、（１）構造の容量及び（２）半導体構造の前と電極の間の電位差からなる群から選択される。半導体構造の品質は、構造の測定された静電パラメータに基づいて評価される。
【００１０】
本開示の別の態様は、半導体構造の品質を評価する方法に関する。半導体構造は、前面と前面におおよそ平行な裏面を有する。半導体構造は、電荷捕獲層を備える。構造の初期静電パラメータは、測定される。静電パラメータは、（１）構造の容量及び（２）半導体構造の前と電極の間の電位差からなる群から選択される。電荷キャリアは、半導体構造に発生する。構造の励起静電パラメータは、構造の電荷キャリアの発生の間またはその後測定される。励起静電パラメータは、初期静電パラメータと同じである。
【００１１】
本開示の上述の態様に関して記載される特徴を有する様々な改良が存在する。さらなる特徴は、また、なお、本開示の上述の態様に組み込まれる。これらの改良及び追加の特徴は、個々にまたは任意の組み合わせで存在する。例えば、本開示の説明された実施形態のいずれかに関して以下に議論される様々な特徴は、単独でまたは任意に組み合わせて、本開示の上記態様のいずれかに組み込まれることができる。
【図面の簡単な説明】
【００１２】
【図１】電荷捕獲層を有するシリコンオンインシュレータ（ＳＯＩ）構造の概略図である。
【図２】電荷捕獲層のない（または効果のない電荷捕獲層の）ＳＯＩ構造におけるエネルギバンド図を含む。
【図３】電荷捕獲層を備えるＳＯＩ構造におけるエネルギバンド図を含む。
【図４】実施例３の電荷捕獲層を有するバルクウエハにおける評価結果を描く。
【図５】実施例４の電荷捕獲層を有するＳＯＩ構造における評価結果を描く。
【図６】ポリシリコン劣化評価対アニール熱量を描く。
【図７】ＳＰＶ信号マップパターンオリジン対ＣＶＤツール設計及び対鉄汚染レベルを描く。
【図８】ＲＦ  ＨＤ２評価に対するＳＰＶ信号相関を描いた。
【図９】ＳＰＶ特性評価法（ＣＴＬＸ）の概略図である。
【図１０】ＳＰＶレーザパワー校正に基づくＳＰＶツール相関を表す。
【図１１】第２次高調波（ＨＤ２）対測定された電圧を描く。
【発明を実施するための形態】
【００１３】
対応する符号は、図面を通して対応する部分を示す。
【００１４】
本開示の提供は、例えば、無線周波数装置の使用のための構造の適合性を決定するための電荷捕獲層の効率を決定するための半導体構造の品質を評価する方法に関する。評価された適切な構造は、電荷捕獲層と、例えば電荷捕獲層を有するシリコンオンインシュレータ構造などの積層された構造を有するバルク層を含む。典型的な構造１は、図１に示され、ハンドル層５（ハンドル「ウエハ」５とも言う）、装置層９（典型的にシリコン装置層）及び装置層９とハンドル層５の間に配置された誘電体層または「埋め込み酸化物」層１３を含む。電荷捕獲層１７は、ハンドル層５と誘電体層１３の間に配置される。構造１は
、前面２５と前面２５におおよそ平行で、構造１の中央軸に垂直な裏面３０を有する。
【００１５】
電荷捕獲シリコンオンインシュレータ構造は、そのような構造を準備するために既知の方法のいずれかによって準備される。多層構造及び、特に、シリコンオンインシュレータ構造及びシリコンオンインシュレータ構造を生産する方法は、一般に当業者に知られている（例えば米国特許第５，１８９，５００号、５，４３６，１７５及び６，７９０，７４７号を参照し、そのそれぞれは、本明細書の一部を構成するとして全ての関連する、一貫した目的のために援用する）。多層構造を作るための典型的なプロセスにおいて、２つの分離した構造が準備され、接合境界に沿って接合され、ドナー構造は、接合境界とは異なり、注入技術によって形成される、分離面（すなわち「劈開面」）に沿ってエッチングされるまたは薄い層に裂ける（すなわち劈開される）。１つの構造は、典型的に「ハンドル」構造といい、他は典型的に「ドナー」構造という。プロセスの後、結果の積層半導体構造は、装置層及び装置層を支持するハンドル層を含む。
【００１６】
ＳＯＩ構造は、ハンドルウエハ５と装置層９の間に配置されたさらなる誘電体層１３を含む。誘電体層は、ドナーとハンドルが接合される前に、ドナー及び／またはハンドル構造の接合表面に形成される。誘電体層１３は、例えば、ＳｉＯ２、Ｓｉ３Ｎ４、酸化アルミニウム、または酸化マグネシウムを含む材料など、ＳＯＩ構造に用いられるのに適した任意の電気絶縁材料である。いくつかの実施形態において、誘電体層１３は、ＳｉＯ２である（すなわち、誘電体層は、本質的にＳｉＯ２からなる）。しかしながら、場合によっては、純ＳｉＯ２の融点より高い（すなわち１７００℃より高い）融点を有する誘電体層のための材料を用いることが代替として好ましいことに留意すべきである。そのような材料の例は、窒化シリコン（Ｓｉ３Ｎ４）、酸化アルミニウム、酸化マグネシウムである。
【００１７】
ハンドルウエハは、シリコン、炭化シリコン、シリコンゲルマニウム、ヒ化ガリウム、窒化ガリウム、リン化インジウム、ヒ化インジウムガリウム、ゲルマニウム、及びその組み合わせからなる群から選択された材料を備えることができる。本開示のいくつかの実施形態において、ＳＯＩ構造を作り出すために用いられるドナー及び／またはハンドルウエハは、単結晶シリコンから構成され、チョクラルスキプロセスによって形成されたインゴットからウエハをスライスすることによって得られる。ハンドルウエハ及び／またはドナーウエハ（及び結果のＳＯＩ構造）は、例えば２００ｍｍ、３００ｍｍ、３００ｍｍより大きい、またはさらに４５０ｍｍ直径ウエハを含む、当業者によって使用のために適した任意の直径である。
【００１８】
一般に、ハンドル層は、装置層の層間剥離ができる、十分な構造的完全性を提供できる、任意の厚さを有する。一般に、ハンドル層は、少なくとも約１００μｍ、典型的に少なくとも約２００μｍの平均厚さを有し、約１００から約９００μｍ、または、さらに５００から約８００μｍの厚さを有する。いくつかの実施形態において、誘電体層、例えば埋め込み酸化物層は、少なくとも約１０ｎｍ、例えば約１０ｎｍから約１００００ｎｍ、約１０ｎｍから約５０００ｎｍ、または約１００ｎｍから約８００ｎｍの厚さを有する。一般に、装置層は、０．０１から２０μｍ、例えば０．０５から２０μｍの厚さである。
【００１９】
電荷捕獲層１７は、接合前に単結晶半導体ハンドルウエハのさらされた前面上に、半導体材料を堆積することによって形成される。電荷捕獲層１７の厚さは、約０．３μｍから約５μｍであり、例えば、約０．３μｍから約３μｍ、例えば、約０．３μｍから約２μｍまたは約２μｍから約３μｍである。ハンドルウエハは、堆積前に露出した酸化された前面層を備えることが好ましい。シリコンオンインシュレータ装置の電荷捕獲層を形成するために用いられるのに適切な半導体材料は、作製された装置の高欠陥層を適切に形成できる。そのような材料は、多結晶半導体材料及びアモルファス半導体材料であり、どれでも多結晶またはアモルファスシリコン（Ｓｉ）、シリコンゲルマニウム（ＳｉＧｅ）、炭素がドープされたシリコン（ＳｉＣ）、及びゲルマニウム（Ｇｅ）を含むことができる。
【００２０】
本明細書で参照されるように、「多結晶」シリコンは、ランダム結晶配向を有する小さいシリコン結晶を含む材料を意味する。多結晶シリコングレインは、約２０ｎｍほどの小さい大きさである。一般に、多結晶シリコンの結晶グレインのサイズが小さいと、電荷捕獲層の欠陥性が高い。アモルファスシリコンは、シリコンの非結晶同質異形の形態を備え、短い範囲と長い範囲の秩序を欠いている。約１０ｎｍ以下の結晶化度を有するシリコングレインは、また、本質的にアモルファスであると考えられる。電荷捕獲層は、少なくとも約１０００Ωｃｍまたは少なくとも約３０００Ωｃｍ、例えば、約１０００Ωｃｍから約１０００００Ωｃｍまたは約１０００Ωｃｍから約１００００Ωｃｍの抵抗率を有する。
【００２１】
任意に酸化された、単結晶半導体ハンドルウエハの前面上に堆積するための材料は、当該技術分野で既知の手段で堆積される。例えば、半導体材料は、有機金属化学気相成長（ｍｅｔａｌｏｒｇａｎｉｃ  ｃｈｅｍｉｃａｌ  ｖａｐｏｒ  ｄｅｐｏｓｉｔｉｏｎ（ＭＯＣＶＤ））、物理蒸着（ｐｈｙｓｉｃａｌ  ｖａｐｏｒ  ｄｅｐｏｓｉｔｉｏｎ（ＰＶＤ））、化学気相成長（ｃｈｅｍｉｃａｌ  ｖａｐｏｒ  ｄｅｐｏｓｉｔｉｏｎ（ＣＶＤ））、低圧化学気相成長（ｌｏｗ  ｐｒｅｓｓｕｒｅ  ｃｈｅｍｉｃａｌ  ｖａｐｏｒ  ｄｅｐｏｓｉｔｉｏｎ（ＬＰＣＶＤ））、プラズマ化学気相成長（ｐｌａｓｍａ  ｅｎｈａｎｃｅｄ  ｃｈｅｍｉｃａｌ  ｖａｐｏｒ  ｄｅｐｏｓｉｔｉｏｎ（ＰＥＣＶＤ））、または分子線エピタキシー法（ｍｏｌｅｃｕｌａｒ  ｂｅａｍ  ｅｐｉｔａｘｙ（ＭＢＥ））を用いて堆積されることができる。ＬＰＣＶＤまたはＰＥＣＶＤのためのシリコン前駆体は、とりわけメチルシラン、水素化ケイ素（シラン）、トリシラン、ジシラン、ペンタシラン、ネオペンタシラン、テトラシラン、ジクロロシラン（ＳｉＨ２Ｃｌ２）、四塩化ケイ素（ＳｉＣｌ４）を含む。例えば、多結晶シリコンは、約５５０℃から約６９０℃の範囲、例えば約５８０℃から約６５０℃の温度で、シラン（ＳｉＨ４）を熱分解することによって、表面酸化層上に堆積される。チャンバ圧力は、約７０から約４００ｍＴｏｒｒに及ぶ。
【００２２】
アモルファスシリコンは、一般に約７５℃から約３００℃の範囲の温度でプラズマ化学気相成長（ＰＥＣＶＤ）によって堆積される。シリコンゲルマニウム、特にアモルファスシリコンゲルマニウムは、例えばイソブチルゲルマニウム、三塩化アルキルゲルマニウム、三塩化ジメチルアミノゲルマニウムなど、有機ゲルマニウム化合物を含んだ化学気相成長法によって約３００℃までの温度で堆積される。炭素がドープされたシリコンは、例えば四塩化ケイ素及びメタンなどの前駆体を用いてエピタキシャル反応器で、熱プラズマ化学気相成長法によって堆積される。ＣＶＤまたはＰＥＣＶＤにおける適切な炭素前駆体は、とりわけメチルシラン、メタン、エタン、エチレンを含む。ＬＰＣＶＤ堆積法において、メチルシランは、炭素とシリコンの両方を提供するので、特に好ましい前駆体である。ＰＥＣＶＤ堆積法において、好ましい前駆体は、シランとメタンを含む。いくつかの実施形態において、シリコン層は、原子ベースで少なくとも約１％、例えば約１％から約１０％の炭素濃度を含むことができる。
【００２３】
いくつかの実施形態において、例えば、単結晶シリコンハンドルウエハなどの半導体ハンドル層５は、相対的に高い最小バルク抵抗率を有するまたはそのような高抵抗率を含む電荷捕獲層１７近くの領域を含む。高抵抗ウエハは、一般に、チョクラルスキ法またはフロートゾーン法によって成長された単結晶インゴットからスライスされる。いくつかの実施形態において、ハンドル層５は、少なくとも１００Ωｃｍまたは少なくとも５００Ωｃｍ、少なくとも１０００Ωｃｍまたはさらに少なくとも１００００Ωｃｍの最小バルク抵抗率を有するためにドープされる。高抵抗ウエハを準備する方法は、当該技術分野で知られており、そのような高抵抗ウエハは、例えばＳｕｎＥｄｉｓｏｎ  Ｓｅｍｉｃｏｎｄｕｃｔｏｒ社（ミズーリ州、セントピータース、以前のＭＥＭＣ  Ｅｌｅｃｔｒｏｎｉｃ  Ｍａｔｅｒｉａｌｓ社）などの、商業サプライヤから得られる。ハンドルウエハの高抵抗領域は（全体に高い抵抗率を有するウエハと対照的に）、本明細書の一部を構成するとして全ての関連する、一貫した目的のために援用する米国特許第８，８４６，４９３号に開示された方法によって形成されることができる。
【００２４】
本開示の実施形態により、電荷捕獲層を有する半導体構造（例えば、バルクウエハまたはシリコンオンインシュレータ構造）は、（例えば、無線周波数（ＲＦ）装置の使用のための適合性のための）電荷捕獲層の効率を決定するために評価される。静電パラメータは、光を当てることによって、電荷キャリアを発生しながら、測定される。
【００２５】
一般に評価される構造（バルクウエハまたはＳＯＩ構造）の電荷捕獲層は、途切れず、すなわち、構造は、シリコン装置層の表面に例えば、トレンチ、ビアなどの装置特徴を有さず、従来の評価法で用いられるその他の特徴（例えば、シリコン層またはｂｏｘ層の表面上の共平面導波路）を含まない。
【００２６】
本開示の実施形態によって測定される適切な静電パラメータは、（１）構造の容量及び（２）半導体構造の前面２５（図１）と電極３５（図９）の間の電位差などの電位差を含む。
【００２７】
電荷キャリアは、構造におけるシリコンに電子を発生させることができる任意の光を向けることによって発生される。約１．１μｍより短い波長の光において、ウエハは、少なくとも約５０ｍＷ／ｃｍ２の強度で、他の実施形態において、少なくとも約１００ｍＷ／ｃｍ２またはさらに約２００ｍＷ／ｃｍ２の強度で光を当てられる。約１．１μｍより長い波長における光は、また用いられることに留意すべきである。しかしながら、いくつかの実施形態において、光は、短い波長の光に対して高パワーにおいてまたは長い期間照射される（例えば、少なくとも約５００ｍＷ／ｃｍ２またはさらに少なくとも約１０００ｍＷ／ｃｍ２）。１以上の実施形態において、光を当てることは、ベルト加熱炉または急速熱アニール装置内に配置されたレーザまたは加熱ランプによってなされる。流入する電荷キャリアに対して、構造の全面に光を当てることが好ましい。しかしながら、本開示の１以上の実施形態において、構造の前面のみ光が当てられる。
【００２８】
レーザが、電荷キャリアを発生するためにウエハに光を当てるために用いられる実施形態において、１以上のレーザ波長が用いられる。例えば、１つの波長は、電荷捕獲層に延在するために選択され（例えば６７０ｎｍ＋／−３００ｎｍ）、第２の波長は、基板に延在するために選択される（１０１５ｎｍ＋／−４００ｎｍ）。この関連で、他の実施形態において、３、４、５、６、７、８またはさらなる波長は、例えば、構造の特定の深さまたは範囲を目的にして用いられることができる。
【００２９】
いくつかの実施形態において、静電パラメータ（例えば、電圧または容量）は、特定のトラップ密度における静電パラメータに正規化される（例えば、捕獲層のないバルクウエハまたはＳＯＩ構造に正規化される）。正規化された静電パラメータの差は、「捕獲効率」に変換されることができる（例えば、捕獲層を有さない構造のゼロ捕獲条件に正規化される。
【００３０】
いくつかの実施形態において、ベースライン静電パラメータは、規定され、容量または電位の許容限界（例えば最大）が決定される。それぞれの評価された構造における測定された差は、構造が使用（例えば無線周波数装置の使用）に適切であるか決定するベースラインと比較される。
【００３１】
静電パラメータは、ウエハの複数の位置（例えば第１の位置、第２の位置、第３の位置など）で測定され、パラメータは、ＲＦ装置の使用のための構造の適合性を決定するために平均化される。代わりにまたは加えて、容量または電位は、構造の状態マップを作り出すために用いられることができる。
【００３２】
いくつかの実施形態において、構造の初期または「休止」の静電パラメータは、第１に測定される。構造の静電パラメータの「励起」状態は、構造の電荷キャリアを発生する間またはその後に続いて測定される。初期静電パラメータと励起静電パラメータの差は、決定され、ＲＦ装置への使用のための構造の適合性を決定するために用いられる。
【００３３】
初期静電パラメータは、構造が「休止」状態の間、すなわち電荷キャリアを発生していない間測定される。静電状態は、構造に光を当てない間に測定される。容量と電位の初期値が測定されると、電荷キャリアは、半導体構造に発生する。電荷キャリアが発生するとすぐに初期、休止状態において測定された静電パラメータは、電荷キャリアを発生する間またはすぐ後に、再び測定される。初期静電パラメータと励起静電パラメータの差は、ＲＦ装置の使用のための構造の適合性を評価するために決定される。実施例１及び２に説明されるように、容量または電位の差が小さいことは、構造の電荷捕獲層がよいことを示し、（すなわち、ＲＦ装置の適合性がよい）その逆も言える。
【００３４】
上記されたように、電荷捕獲層（ＣＴＬ）の特性評価は、測定された電圧信号に基づく（すなわち、表面光電圧またはＳＰＶ）。評価は、特定の波長のレーザによって引き起こされた少数キャリアの励起後に実行される。レーザの波長は、ＣＴＬ層を突き抜けるように選択される（波長６５７ｎｍなど、及び／またはより長い波長）。同じ波長は、データを比較できるように、時間をかけてサンプルを評価するために用いられることができる。また、同じ光注入レベルは、方法を再現性（ｒｅｐｅａｔａｂｉｌｉｔｙ）／再現性（ｒｅｐｒｏｄｕｃｉｂｉｌｉｔｙ）があるように固定するために（割り当てられるレーザパ
ワーに関連して）用いられる。
【００３５】
ＳＰＶ信号評価は、従来のＳＰＶツールを用い、少なくとも２つの波長注入を実行する（例えば６５７ｎｍ及び１０１３ｎｍ）。測定されたＳＰＶ信号は、ポリシリコンベースのＣＴＬの実際の再結合効率と等しい／比例する。一般にＳＰＶ信号が低いと、ＣＴＬ再結合効率は高い。再結晶化及び／または金属汚染によって引き起こされるポリシリコン層の劣化の場合において、ＳＰＶ信号は、増加し、ＣＴＬ層の再結合効率を低く示すことが予期される（図９参照）。
【００３６】
構造は、ＳＰＶ特性評価の間、接地したプラットフォームに取り付けられる。図９に示されるように、ＳＰＶツールは、構造１の前面２５のちょうど上に配置された電極３５（例えば透明電極）を含む。接地に関する構造の前面２５と電極３５の間の電位差は、その後測定される。
【００３７】
評価に用いられるＳＰＶツールは、前に測定されたモニタサンプルを用いて校正される。ツールの校正は、分離した製造ラインで異なるツールを用いる層の評価において役に立つ。ＳＰＶツール校正は、異なる注入（光励起）条件において、モニタサンプルを測定するためにＳＰＶレーザパワーパラメトリックスキャンを用いる。ツールあたりの異なる固定注入レベルは、同じＣＴＬ層ＳＰＶツール評価結果を有するために用いられる。図１０は、ＳＰＶレーザパワー校正に基づく２つのＳＰＶツール校正を表す。
【００３８】
いくつかの実施形態において、（１０１３ｎｍのような、高抵抗ハンドルウエハバルクにポリシリコン層を通って貫く）長波長ＳＰＶレーザの使用は、関連するＳＰＶ信号対ハンドルウエハの実際の抵抗率の相関を改善する。ハンドルウエハの抵抗率（ＣＴＬ層再結合効率とともに）は、著しくＲＦ装置の第２次高調波（ＨＤ２）に影響を与える（図１１参照）。
【００３９】
一般に、複数の構造のそれぞれの構造は、それぞれの構造の１以上の位置において、それぞれの構造の初期及び励起静電パラメータを測定することによって、（例えば無線周波数装置を作り出すために）構造が不合格とされるか、適合するとされるかを決定するために評価される。それぞれの構造における静電パラメータの差は、半導体が例えば無線周波数装置の使用のためなどに許容できるかを決定するためにベースライン差と比較される。他の実施形態において、構造のバッチの１つの構造は、ＲＦ用途の使用においてそのバッチの適合性を決定するために評価されることができる。
【００４０】
構造を評価した後、構造は、さらに例えば構造の無線周波数装置を形成することによってなど処理されることができる。
【００４１】
例えば、無線周波数装置の適合性のために電荷捕獲層を有する構造を評価する方法など構造を評価する従来の方法と比較して、本開示の方法は、いくつかの利点を有する。評価する方法は、ＲＦ装置の製造または装置層または構造の表面の追加の構造の製造を含まない。これにより、比較的早く、評価される構造を破壊することなく実行することができる。評価方法は、構造の複数の位置で実行され、静電パラメータのウエハ内変動を考慮するために平均化される。評価方法は、バッチのウエハ間の変動を考慮するために、ウエハのバッチのそれぞれのウエハで実行される。
【００４２】
静電パラメータ（例えば、ＳＰＶ信号）は、ポリシリコン堆積条件及び基礎のＣＴＬ層特性に影響を与える堆積後熱アニールとよく相関する。得られた結果は、ＲＦにおける共通に用いられる第２次高調波（ＨＤ２）評価によく相関する。
【００４３】
本開示の評価方法は、一般に早い転換、非破壊で、高解像度であり、ＣＴＬ層品質をモニタするために任意のプロセスステップの後、サンプルに実行できる。少なくとも２度（ａ）ポリシリコン堆積後、（ｂ）上部シリコン層が取り除かれた後、ライン最終工程のサンプルにおいて、測定されることができる。
【００４４】
（実施例）
本開示のプロセスは、さらに次の実施例によって説明される。これらの実施例は、限定した意味に見なされるべきでない。
【実施例１】
【００４５】
（電荷捕獲層のない構造の電位と容量の差）
電荷捕獲層のない（または効果のないＣＴＬ）のＳＯＩ構造における電荷キャリアの発生前及び間の電位差は、図２にエネルギバンド図で示される。ＢＯＸの正電荷は、高抵抗基板（図２Ａ）の空乏及び反転層を誘導する。電荷キャリアが発生する前の関連するエネルギバンド図は、図２Ｂに示される。前及び裏面側の（接地された）表面電位の差は、Ｖ０である。強烈な光で構造に光を当てることは、フラットバンド状態に向かってＢＯＸ基板境界においてエネルギバンドを変える（図２Ｃ）高密度の光キャリア（正孔及び電子）を発生する。したがって、この境界における電荷は、再配分され、上部シリコンのエネルギバンドを変える電場の変化を引き起こす。結果として、前及び裏面側の表面の電位差Ｖ１は、また、変化し、電荷を反転することができる。Ｖ１とＶ０の間の大きな差は、ＳＯＩ構造の電荷捕獲層の欠如を示す。
【００４６】
ＳＯＩ構造の実効容量は、ＢＯＸ及び基板の空乏層によって設定される（図２Ｄ）。強烈な光で構造に光を当てることは、高密度の光キャリアで空乏領域を満たし、空乏を乗り越える。結果として、実効ＳＯＩウエハ容量は、主にＢＯＸによって制御されるものに変更される（図２Ｅ）。容量の著しい変化は、ＳＯＩ構造の電荷捕獲層の欠如を示す。
【実施例２】
【００４７】
（電荷捕獲層を備える構造の電位と容量の差）
効率のよい電荷捕獲層を有するＳＯＩ構造における電荷キャリアの発生前と間の電位の差は、図３のエネルギバンド図で概略的に示される。ＢＯＸの正電荷は、電荷捕獲層（ＣＴＬ）の負の電荷状態で完全に補償される（図３Ａ）。電荷発生のない関連するエネルギバンド図は、図３Ｂに示される。基板のエネルギバンドは平坦である。前面と裏面側（接地された）表面電位の差はＶ０である。強烈な光で構造に光を当てることは、そのミッドギャップエネルギレベルは、本来フェルミレベルに近いため、高抵抗（ライトドープ）半導体のエネルギバンドを著しく変えることができない、高密度の光キャリア（正孔及び電子）を発生する。したがって、この境界の電荷は、ほとんど同じままであり、上部シリコンのエネルギバンドは、相対的に小さく影響される（図３Ｃ）。前面と裏面側の表面電位の差Ｖ１は、あまり変わらない。Ｖ１とＶ０の間の小さな差は、ＢＯＸ基板境界におけるＳＯＩ構造の効率のよい電荷捕獲を示す。
【００４８】
効率のよい電荷捕獲層を備えるＳＯＩ構造の実効容量（図３Ａ）は、ＢＯＸのみによって支配される（図３Ｄ）。強烈な光で構造に光を当てることは、ＳＯＩの半導体要素のバンド構造を著しく変えない高密度の光キャリアでライトドープされた基板を満たす。それゆえ、実効ウエハ容量は、著しく変化せず、さらにＢＯＸに関連する（図３Ｅ）。容量の少ない変化は、ＳＯＩ基板の効率のよい電荷捕獲を示す。
【実施例３】
【００４９】
（ＲＦ装置用途のバルクウエハの品質の評価）
その表面において電荷捕獲層を有するバルクウエハは、表面光電圧（ＳＰＶ）ツールで評価された。評価レシピは、（これに限定されるものではないが）、次を含んだ。（ａ）６５７ｎｍ及び１０１３ｎｍのＳＰＶレーザ波長（ｂ）測定されたサンプルにおいて最適なレベルを用いるために調整するＳＰＶレーザパワー（ｃ）６５７ｎｍのレーザにおける光電圧読み取り分析（測定されたサンプルタイプごとに調整された特定のレーザパワーにおける励起）（ｄ）ＲＦ  ＨＤ２及びＨＤ３評価結果に相関する実際のＳＰＶ読み取りに基づいて予測されるＣＴＬ性能（ｅ）６５７ｎｍレーザ励起は、浅い半導体ウエハ層を加えてポリシリコン層に制限された貫通深さを維持するように選択された。（ｆ）貫通深さは、シリコンバルクインパクトを避けるように選択された。（シリコンドーピングレベルによって及び金属汚染レベルによってむしろ動作される）（ｇ）サンプル設計は、Ｐ型高抵抗基板及び熱酸化物を備えるまたは備えない、ＣＴＬポリシリコン層であった。
【００５０】
ポリシリコン堆積後のサンプルにおける評価結果は図４に示される。
【実施例４】
【００５１】
（装置用途のためのＲＦウエハの品質の評価）
電荷捕獲層を有するＳＯＩ構造は、表面光電圧（ＳＰＶ）ツールで評価された。実施例３の評価プロトコルは、Ｐ型高抵抗基板＋ＣＴＬポリシリコン層＋ＢＯＸ＋上部Ｓｉ層であるサンプル設計で用いられた。ポリシリコン堆積後のサンプルにおける評価結果は、図５に示される。
【実施例５】
【００５２】
（図６−８の本開示の実施形態のさらなる例示）
図６：ポリシリコン劣化評価対アニール熱量。ＳＰＶ信号評価技術が実行された［６５７ｎｍＳＰＶレーザ励起］。１１００℃で５時間累積アニール後完全に下げられる。
【００５３】
図７：ＳＰＶ信号マップパターンオリジン対ＣＶＤツール設計及び対Ｆｅ汚染レベル。ポリシリコン堆積パターン後のサンプルの場合、ＣＶＤツール設計によって決まる。上部Ｓｉオンパターンをそなえるサンプルの場合、Ｆｅ汚染によって決まる。
【００５４】
図８：ＲＦ  ＨＤ２評価へのＳＰＶ信号相関。結果は、特定のＣＴＬ  ＳＯＩサンプル設計及び準備手順に関連する。
【００５５】
本明細書で用いられるように、用語「約」（ａｂｏｕｔ）、「実質的に」（ｓｕｂｓｔａｎｔｉａｌｌｙ）、「本質的に」（ｅｓｓｅｎｔｉａｌｌｙ）及び「約」（ａｐｐｒｏｘｉｍａｔｅｌｙ）は、大きさ、濃度、温度またはその他の物理または化学特性または特徴の範囲とともに用いられるとき、例えば、丸め、測定方法または他の統計変動がもたらす変動を含む、特性または特徴の範囲の上限及び／または下限に存在する変動を含むことを意味する。
【００５６】
本開示の要素または本開示の実施形態を導入するとき、冠詞「１つの」（ａ）、「１つの」（ａｎ）、「その」（ｔｈｅ）、及び「前記」（ｓａｉｄ）は、１以上の要素があることを意味する意図がある。用語「備える」（ｃｏｍｐｒｉｓｉｎｇ）、「含む」（ｉｎｃｌｕｄｉｎｇ）、「含む」（ｃｏｎｔａｉｎｉｎｇ）、「有する」（ｈａｖｉｎｇ）は、含められ、記載された要素の他に追加の要素があることができることを意味する意図がある。特定の配向を示す用語の使用（例えば、「上部」（ｔｏｐ）、「下部」（ｂｏｔｔｏｍ）、「側面」（ｓｉｄｅ）など）は、記載の便宜上であって、記載された物品のどのような特定の配向を必要としない。
【００５７】
様々な変更が本開示の範囲から逸脱することなく上記構成及び方法でなされることができ、上記記載に含まれ、添付した図面に示される全ての事物は、説明として解釈され、限定する意図はないと解釈されることを意図する。
【手続補正２】
【補正対象書類名】特許請求の範囲
【補正対象項目名】全文
【補正方法】変更
【補正の内容】
【特許請求の範囲】
【請求項１】
半導体構造の品質を評価する方法であって、
前記半導体構造は、前面と、前記前面とおおよそ平行な裏面を有し、電荷捕獲層を備え、
方法は、
前記半導体構造に電荷キャリアを発生するために前記半導体構造に光を当てるステップと、
前記半導体構造に電荷キャリアを発生するために前記半導体構造に光を当てる間またはその後に、前記半導体構造の静電パラメータを測定するステップであって、前記静電パラメータは、（１）前記半導体構造の容量及び（２）前記半導体構造の前面と電極の間の電位差からなる群から選択される、測定するステップと、
前記半導体構造の測定された前記静電パラメータに基づいて無線周波数装置で使用するための前記半導体構造の適合性を決定するために前記半導体構造の電荷捕獲効率を評価するステップと、
を備える方法。
【請求項２】
測定された前記静電パラメータは、電荷捕獲層を備えない半導体構造の測定された前記静電パラメータに対して正規化される、請求項１に記載の方法。
【請求項３】
測定された前記静電パラメータは、前記半導体構造の電荷捕獲効率を評価するためにベースラインパラメータと比較される、請求項１に記載の方法。
【請求項４】
前記静電パラメータは、前記半導体構造の容量である、請求項１に記載の方法。
【請求項５】
前記静電パラメータは、電荷キャリアの発生の間に測定される、請求項１に記載の方法。
【請求項６】
複数の半導体構造の品質を評価する方法であって、
前記半導体構造は、前面と、前記前面とおおよそ平行な裏面を有し、電荷捕獲層を備え、
方法は、
前記半導体構造に電荷キャリアを発生するために前記半導体構造に光を当てるステップと、
前記半導体構造に電荷キャリアを発生するために前記半導体構造に光を当てる間またはその後に、前記半導体構造の静電パラメータを測定するステップであって、前記静電パラメータは、（１）前記半導体構造の容量及び（２）前記半導体構造の前面と電極の間の電位差からなる群から選択された、測定するステップと、
前記半導体構造の測定された前記静電パラメータに基づいて前記半導体構造の電荷捕獲効率を評価するステップと、
適切であると決定された前記半導体構造にのみ、無線周波数装置を形成するステップと、
によってそれぞれの半導体構造を評価するステップと、を備える、方法。
【請求項７】
前記半導体構造は、ハンドルウエハ、誘電体層、前記誘電体層と前記ハンドルウエハの間に配置された電荷捕獲層、及びシリコン装置層を備え、
前記誘電体層は、前記シリコン装置層と前記電荷捕獲層の間に配置される、請求項６に記載の方法。
【請求項８】
前記ハンドルウエハは、少なくとも約１０００Ωｃｍの抵抗率を有する、請求項７に記載の方法。
【請求項９】
複数の半導体構造の品質を評価する方法であって、
前記半導体構造は、前面と、前記前面とおおよそ平行な裏面を有し、電荷捕獲層を備え、
方法は、
前記半導体構造に電荷キャリアを発生するために固定注入レベルにおいて、前記半導体構造に光を当てるステップと、
前記半導体構造に電荷キャリアを発生するために前記半導体構造に光を当てる間またはその後に、前記半導体構造の静電パラメータを測定するステップであって、前記静電パラメータは、（１）前記半導体構造の容量及び（２）前記半導体構造の前面と電極の間の電位差からなる群から選択された、測定するステップと、
前記半導体構造の測定された前記静電パラメータに基づいて前記半導体構造の電荷捕獲効率を評価するステップと、
によってそれぞれの半導体構造を評価するステップを備える、方法。
【請求項１０】
前記半導体構造は、少なくとも約１０００Ωｃｍの抵抗率を有するハンドルウエハ、誘電体層、前記誘電体層と前記ハンドルウエハの間に配置された電荷捕獲層、及びシリコン装置層を備え、
前記誘電体層は、前記シリコン装置層と前記電荷捕獲層の間に配置される、請求項９に記載の方法。
【請求項１１】
半導体構造の品質を評価する方法であって、
前記半導体構造は、前面と前記前面におおよそ平行な裏面を有し、電荷捕獲層を備え、
方法は、
前記半導体構造の初期静電パラメータを測定するステップであって、前記静電パラメータは、（１）前記半導体構造の容量及び（２）前記半導体構造の前面と電極の間の電位差からなる群から選択される、測定するステップと、
固定注入レベルにおいて前記半導体構造に電荷キャリアを発生するステップと、
前記半導体構造に電荷キャリアを発生する間またはその後に、前記半導体構造の励起静電パラメータを測定するステップであって、前記励起静電パラメータは、前記初期静電パラメータと同じである測定するステップと、を備える方法。
【請求項１２】
前記初期静電パラメータと前記励起静電パラメータの差を決定するステップを備える、請求項１１に記載の方法。
【請求項１３】
前記差は、前記半導体構造が無線周波数装置の使用に適切であるかどうかを決定するためにベースライン差と比較される、請求項１２に記載の方法。
【請求項１４】
半導体構造の品質を評価する方法であって、
前記半導体構造は、前面と前記前面におおよそ平行な裏面を有し、電荷捕獲層を備え、
方法は、
前記半導体構造に電荷キャリアを発生するために前記半導体構造に光を当てるステップと、
前記半導体構造に電荷キャリアを発生するために前記半導体構造に光を当てる間またはその後に、前記半導体構造の静電パラメータを測定するステップであって、前記静電パラメータは、前記半導体構造の前面と電極の間の電位差である、測定するステップと、
前記半導体構造の測定された前記静電パラメータに基づいて前記半導体構造の電荷捕獲効率を評価するステップと、を備える方法。
【請求項１５】
半導体構造の品質を評価する方法であって、
前記半導体構造は、前面と、前記前面とおおよそ平行な裏面を有し、電荷捕獲層を備え、
方法は、
前記半導体構造に電荷キャリアを発生するために前記半導体構造に光を当てるステップと、
前記半導体構造に光を当てることによって電荷キャリアを発生させた後に、前記半導体構造の静電パラメータを測定するステップであって、前記静電パラメータは、（１）前記半導体構造の容量及び（２）前記半導体構造の前面と電極の間の電位差からなる群から選択された、測定するステップと、
前記半導体構造の測定された前記静電パラメータに基づいて前記半導体構造の電荷捕獲効率を評価するステップと、
を備える方法。
【請求項１６】
半導体構造の品質を評価する方法であって、
前記半導体構造は、前面と、前記前面とおおよそ平行な裏面を有し、少なくとも約１０００Ωｃｍの抵抗率を有するハンドルウエハ、誘電体層、前記誘電体層と前記ハンドルウエハの間に配置された電荷捕獲層、及びシリコン装置層を備える半導体構造であって、前記誘電体層は、前記シリコン装置層と前記電荷捕獲層の間に配置される、半導体構造を備え、
方法は、
前記半導体構造に電荷キャリアを発生するために前記半導体構造に光を当てるステップと、
前記半導体構造に電荷キャリアを発生するために前記半導体構造に光を当てる間またはその後に、前記半導体構造の静電パラメータを測定するステップであって、前記静電パラメータは、（１）前記半導体構造の容量及び（２）前記半導体構造の前面と電極の間の電位差からなる群から選択された、測定するステップと、
前記半導体構造の測定された前記静電パラメータに基づいて前記半導体構造の電荷捕獲効率を評価するステップと、
を備える方法。
【請求項１７】
半導体構造の品質を評価する方法であって、
前記半導体構造は、前面と、前記前面とおおよそ平行な裏面を有し、電荷捕獲層を備え、
方法は、
前記半導体構造に電荷キャリアを発生するために２つの異なる波長で、１またはそれ以上のレーザによって前記半導体構造に光を当てるステップと、
前記半導体構造に電荷キャリアを発生するために前記半導体構造に光を当てる間またはその後に、前記半導体構造の静電パラメータを測定するステップであって、前記静電パラメータは、（１）前記半導体構造の容量及び（２）前記半導体構造の前面と電極の間の電位差からなる群から選択された、測定するステップと、
前記半導体構造の測定された前記静電パラメータに基づいて前記半導体構造の電荷捕獲効率を評価するステップと、
を備える方法。
【請求項１８】
半導体構造の品質を評価する方法であって、
前記半導体構造は、前面と、前記前面とおおよそ平行な裏面を有し、電荷捕獲層を備え、
方法は、
前記半導体構造に電荷キャリアを発生するために前記半導体構造に光を当てるステップと、
前記半導体構造に電荷キャリアを発生するために前記半導体構造に光を当てる間またはその後に、前記半導体構造の静電パラメータを測定するステップであって、前記静電パラメータは、（１）前記半導体構造の容量及び（２）前記半導体構造の前面と電極の間の電位差からなる群から選択され、前記静電パラメータは、前記半導体構造の複数の位置において測定される、測定するステップと、
それぞれの位置で、測定された前記静電パラメータに基づいて、状態マップを作り出すステップと、
前記半導体構造の測定された前記静電パラメータに基づいて前記半導体構造の電荷捕獲効率を評価するステップと、
を備える方法。
【請求項１９】
複数の半導体構造の品質を評価するステップを備え、
それぞれの半導体構造は、
前記半導体構造の初期静電パラメータを測定するステップであって、前記初期静電パラメータは、（１）前記半導体構造の容量及び（２）前記半導体構造の前面と電極の間の電位差からなる群から選択される、測定するステップと、
前記半導体構造に電荷キャリアを発生するステップと、
前記半導体構造に電荷キャリアを発生する間またはその後に、前記半導体構造の励起静電パラメータを測定するステップであって、前記励起静電パラメータは、前記初期静電パラメータと同じである測定するステップと、
前記初期静電パラメータと前記励起静電パラメータの差を決定するステップと、
前記半導体構造を評価するために、それぞれの前記半導体構造において前記初期静電パラメータと前記励起静電パラメータの差をベースライン差と比較するステップと、
適切であると決定された半導体構造にのみ無線周波数装置を形成するステップと、
によって評価される、請求項１１に記載の方法。
【請求項２０】
半導体構造の品質を評価する方法であって、
前記半導体構造は、前面と、前記前面とおおよそ平行な裏面を有し、電荷捕獲層を備え、
方法は、
前記半導体構造の初期静電パラメータを測定するステップであって、前記初期静電パラメータは、（１）前記半導体構造の容量及び（２）前記半導体構造の前面と電極の間の電位差からなる群から選択された、測定するステップと、
１またはそれ以上のレーザによって２つの異なる波長において、前記半導体構造に光を当てることによって前記半導体構造に電荷キャリアを発生するステップと、
前記半導体構造に電荷キャリアを発生する間またはその後に、前記半導体構造の励起静電パラメータを測定するステップであって、前記励起静電パラメータは、前記初期静電パラメータと同じである、測定するステップと、
を備える方法。